(57)【特許請求の範囲】
【請求項１】
段差部及び平坦面部を貼合面に有する画像表示装置構成部材と、他の画像表示装置構成部材とを貼合するために用いられる画像表示装置用透明両面粘着シートであって、
粘着シートの最大厚み部分の厚みが２００μｍ以下であって、
少なくとも粘着剤層（Ａ）及び粘着剤層（Ｂ）の重畳層を有し、
粘着剤層（Ａ）の厚みと粘着剤層（Ｂ）の厚みとが（Ａ）／（Ｂ）＞１．０の関係を満たし、
少なくとも粘着剤層（Ａ）は、熱又は紫外線による硬化性を有し、かつ、前記段差部及び平坦面部を貼合面に有する画像表示装置構成部材と貼合するために用いられ、かつ、該画像表示装置構成部材との貼合後に加熱又は紫外線により硬化させて使用することができ、
かつ、粘着剤層（Ａ）が、質量平均分子量１０万〜７０万のアクリル酸エステル共重合体を含有する粘着剤組成物から形成され、かつ、粘着剤層（Ｂ）が粘着剤層（Ａ）よりも硬い性質を有することを特徴とする、画像表示装置用透明両面粘着シート。
【請求項２】
粘着剤層（Ａ）／粘着剤層（Ｂ）／粘着剤層（Ａ）の構成を備えた請求項１記載の画像表示装置用透明両面粘着シート。
【請求項３】
請求項１又は２記載の画像表示装置用透明両面粘着シートを、画像表示装置用構成部材に貼合し、熱又は紫外線により硬化することを特徴とする、透明両面粘着シート付き画像表示装置用構成部材の製造方法。
【請求項４】
請求項１に記載の少なくとも一方の画像表示装置用構成部材が、高さ５０μｍ〜１００μｍの段差部、及び、平坦面部を貼合面に有することを特徴とする、請求項３に記載の透明両面粘着シート付き画像表示装置用構成部材の製造方法。
【請求項５】
少なくとも対面する２つの画像表示装置用構成部材を備え、少なくとも一方の画像表示装置用構成部材が高さ５０μｍ〜１００μｍの段差部、及び、平坦面部を貼合面に有し、対面する２つの画像表示装置用構成部材の平坦面部同士が成す間隔が２００μｍ以下である画像表示装置において、
前記２つの画像表示装置用構成部材の間が、請求項１又は２記載の画像表示装置用透明両面粘着シートで充填されてなる構成を備えた画像表示装置。
【請求項６】
前記２つの画像表示装置用構成部材の他方が、タッチパネル又は画像表示パネルである請求項５記載の画像表示装置。
【請求項７】
貼合する少なくとも一方の画像表示装置用構成部材が、高さ５０μｍ〜１００μｍの段差部、及び、平坦面部を貼合面に有する画像表示装置構成部材であることを特徴とする請求項１記載の画像表示装置用透明両面粘着シート。
【発明の詳細な説明】
【技術分野】
【０００１】
本発明は、画像表示装置用構成部材を貼合するために使用することができる透明両面粘着シートに関する。特に画像表示パネルを貼合するために好適に使用することができる透明両面粘着シート、これを用いた透明両面粘着シート付き画像表示装置用構成部材及び画像表示装置に関する。
【背景技術】
【０００２】
近年、画像表示装置の視認性を向上させるために、ＬＣＤ、ＰＤＰ又はＥＬなどの画像表示パネルと、その前面側（視認側）に配置する保護パネルやタッチパネル部材との間の空隙を、粘着シートや液状の接着剤等で充填し、入射光や表示画像からの出射光の空気層界面での反射を抑えることが行われている。
【０００３】
このような画像表示装置用構成部材間の空隙を充填する方法として、紫外線硬化性樹脂を含む液状の接着樹脂組成物を該空隙に充填した後、紫外線を照射し硬化せしめる方法が知られている。
しかし、このような方法では、液を充填する際の作業が煩雑で生産性に劣るばかりか、印刷隠蔽層に隠蔽される部分など、紫外線の到達し難い箇所は液状の接着樹脂組成物を硬化させることが困難であり、安定した品質を得ることが難しいという課題を抱えていた。
【０００４】
また、画像表示装置用構成部材間の空隙を、粘着シートを用いて充填する方法も知られている。例えば特許文献１には、画像表示パネルに保護パネルやタッチパネル等の透明パネルを貼り合わせるのに好適に用いることができる透明粘着シートとして、異なる粘弾性挙動を有する第１粘着層及び第２粘着層をそれぞれ１層以上有し、且つ、これらの層を積層し一体化してなる構成を備えた粘着シートであって、周波数１Ｈｚの温度分散で測定した動的剪断貯蔵弾性率Ｇ’の値が、特定の範囲内であることを特徴とする透明粘着シートが開示されている。
【０００５】
特許文献２には、中間樹脂層（Ａ）と、表裏面層としての感圧接着剤層（Ｂ）とを有する透明両面粘着シートであって、各層はいずれも、１種類以上の（メタ）アクリル酸エステル系（共）重合体をベース樹脂とする層であり、温度範囲０℃〜１００℃において、周波数１Ｈｚにおける中間樹脂層（Ａ）の貯蔵剪断弾性率（Ｇ'(Ａ)）が、感圧接着剤層（Ｂ）より高く、且つ、シート全体の押込硬度（アスカーＣ２硬度）が１０〜８０であることを特徴とする透明両面粘着シートが開示されている。
【０００６】
さらに、特許文献３には、段差又は隆起を有する表面に適用可能な、薄い（例えば３０〜５０μｍ厚）粘着シートとして、紫外線架橋性部位を有する（メタ）アクリル酸エステルを含むモノマーの（メタ）アクリル共重合体を含んでなる、紫外線架橋性粘着シートであって、紫外線架橋前の粘着シートの貯蔵弾性率が、３０℃、１Ｈｚにおいて、５．０×１０４Ｐａ以上、１．０×１０６Ｐａ以下、かつ８０℃、１Ｈｚにおいて、５．０×１０４Ｐａ以下であり、さらに、紫外線架橋後の粘着シートの貯蔵弾性率が、１３０℃、１Ｈｚにおいて、１．０×１０３Ｐａ以上である、紫外線架橋性粘着シートが開示されている。
【先行技術文献】
【特許文献】
【０００７】
【特許文献１】国際公開パンフレット  ＷＯ２０１０／０４４２２９号公報
【特許文献２】国際公開パンフレット  ＷＯ２０１１／１２９２００号公報
【特許文献３】特開２０１１−１８４５８２号公報
【発明の概要】
【発明が解決しようとする課題】
【０００８】
携帯電話や携帯端末などを中心に画像表示装置の分野では、薄肉化、高精密化に加えて、デザインの多様化が進んでおり、それに伴って新たな課題が生じてきている。例えば、表面保護パネルの周縁部には、枠状に黒色の隠蔽部を印刷するのが従来は一般的であったが、デザインの多様化に伴って、この枠状の隠蔽部を黒色以外の色で形成することが行われ始めている。
ところが、黒色以外の色で隠蔽部を形成する場合、黒色以外の色では隠蔽性が低いため、黒色に比べて隠蔽部、すなわち印刷部の厚さを厚くする必要がある。そうすると、そのような印刷部を備えた構成部材を貼り合わせるための粘着シートには、大きな印刷段差に追随して隅々まで充填することができる段差追随性が求められる。また、印刷部の厚さが大きくなることによって、印刷部に接する部分には他の部分に比べて大きな応力が画像表示装置に掛かるようになり、歪みを生じて光学特性に悪影響を及ぼす可能性があるため、このような歪みを抑制することも求められる。
しかも、画像表示装置の薄肉化がますます進んでいるため、薄肉化を妨げることなく、このような課題を解決する必要がある。
【０００９】
そこで本発明は、段差部を貼合面に有する画像表示装置構成部材を貼合するために用いる画像表示装置用透明両面粘着シートに関し、粘着シートの厚みを２００μｍ以下に抑えるという制約の下で、貼合面に高さ５０μｍ〜１００μｍの段差部を有していても、貼合後に粘着シート内に生じる歪みを緩和することができると共に耐発泡性を有し、かつカット性や保管安定性に優れた、新たな画像表示装置用透明両面粘着シートを提供せんとするものである。
【課題を解決するための手段】
【００１０】
本発明は、高さ５０μｍ〜１００μｍの段差部、及び、平坦面部を貼合面に有する画像表示装置構成部材と、他の画像表示装置構成部材とを貼合するために用いられる画像表示装置用透明両面粘着シートであって、粘着シートの最大厚み部分の厚みが２００μｍ以下であって、少なくとも粘着剤層（Ａ）及び粘着剤層（Ｂ）の重畳層を有し、粘着剤層（Ａ）の厚みと粘着剤層（Ｂ）の厚みとが（Ａ）／（Ｂ）＞１．０の関係を満たし、かつ、少なくとも粘着剤層（Ａ）は熱又は紫外線による硬化性を有することを特徴とする、画像表示装置用透明両面粘着シートを提案する。
【００１１】
本発明はまた、本発明が提案する上記の画像表示装置用透明両面粘着シートを、画像表示装置用構成部材に貼合し、熱又は紫外線により硬化して得られる透明両面粘着シート付き画像表示装置用構成部材を提案する。
【００１２】
本発明はさらに、少なくとも対面する２つの画像表示装置用構成部材を備え、少なくとも一方の画像表示装置用構成部材は貼合面に高さ５０〜１００μｍの段差部、及び、該段差部を除く平坦面部を有し、対面する２つの画像表示装置用構成部材の平坦面部同士が成す間隔が２００μｍ以下である画像表示装置において、前記２つの画像表示装置用構成部材の間を、本発明が提案する上記の画像表示装置用透明両面粘着シートで充填してなる構成を備えた画像表示装置を提案する。
【発明の効果】
【００１３】
本発明が提案する透明両面粘着シートは、貼り合わせる画像表示装置用構成部材の貼合面に高さ５０μｍ〜１００μｍの段差部を有する場合であっても、粘着シートの厚みを２００μｍ以下に抑えるという制約の下、粘着剤層（Ａ）及び粘着剤層（Ｂ）の重畳層を有し、粘着剤層（Ａ）の厚みを粘着剤層（Ｂ）よりも大きくして、かつ粘着剤層（Ａ）に、熱又は紫外線による硬化性を具備させておくことにより、段差部に接する部分に生じる歪みを緩和することができると共に優れた耐発泡性を有し、かつカット性や保管安定性に優れるという利点を有する。
よって、本発明が提案する画像表示装置用透明両面粘着シートは、薄肉化及びデザインの多様化が進む画像表示装置、例えば、パソコン（ＰＣ）、ＰＤＡ、携帯電話機等のモバイル端末、ゲーム機、テレビ（ＴＶ）、カーナビ、液晶ペンタブレット、さらには、タッチパネル機能付き画像表示端末などに好適に用いることができる。
【図面の簡単な説明】
【００１４】
【図１】図１は、本発明の一例に係る画像表示装置用透明両面粘着シートを示した断面図である。図１（ａ）は、２層構成の画像表示装置用透明両面粘着シートの例であり、図１（ｂ）は、３層構成の画像表示装置用透明両面粘着シートの一例である。
【図２】図２は、本発明の一例に係る画像表示装置用透明両面粘着シートを用いて２つの画像表示装置用構成部材を貼合した後の状態の一例を示した断面図である。
【発明を実施するための形態】
【００１５】
以下、本発明の実施形態の一例について説明するが、本発明が下記実施形態に制限されるものではない。
【００１６】
［本粘着シート］
本実施形態に係る画像表示装置用透明両面粘着シート（以下、「本粘着シート」と称する。）は、高さ５０μｍ〜１００μｍの段差部を貼合面に有する画像表示装置用構成部材と、他の画像表示装置用構成部材とを貼合して一体化させるために用いられる粘着シートであって、粘着剤層（Ａ）と粘着剤層（Ｂ）との重畳層を有し、透明で且つ、表裏両面を粘着面としてなる透明両面粘着シートである。
【００１７】
＜本粘着シートの構成＞
本粘着シートは、少なくとも粘着剤層（Ａ）と粘着剤層（Ｂ）との重畳層を有する。具体的には、粘着剤層（Ａ）／粘着剤層（Ｂ）の２層構成のほか、粘着剤層（Ａ）／粘着剤層（Ｂ）／粘着剤層（Ａ）の３層構成を挙げることができる。また、本粘着シートは、粘着剤層（Ａ）と粘着剤層（Ｂ）以外に他の層を有していてもよく、具体的には、粘着剤層（Ａ）／粘着剤層（Ｂ）／粘着剤層（Ｃ）のような構成であっても構わない。
【００１８】
好適な例示としては、粘着剤層（Ａ）と粘着剤層（Ｂ）の２層構成のほか、粘着剤層（Ａ）／粘着剤層（Ｂ）／粘着剤層（Ａ）の３層構成などの構成を挙げることができる。
【００１９】
＜粘着剤層（Ａ）＞
粘着剤層（Ａ）は、高さ５０μｍ〜１００μｍの段差部、及び、平坦面部を貼合面に有する画像表示装置構成部材と接し、かかる貼合面での段差追随性及び耐発泡性の役割を担う層である。
粘着剤層（Ａ）は、かかる役割を担うために、熱又は紫外線による硬化性を有することが好ましい。熱又は紫外線による硬化性を有することで、画像表示装置構成部材との貼合後に、本粘着シートを熱又は紫外線により硬化させて使用すれば、貼合面での耐発泡性を兼ね備えた段差追随性を確保することができる。
【００２０】
粘着剤層（Ａ）が、熱又は紫外線による硬化性を有するためには、例えば、下述するように、光硬化型粘着剤組成物や熱硬化型粘着剤組成物により、粘着剤層（Ａ）を形成すれば良い。
【００２１】
このように粘着剤層（Ａ）は、熱又は紫外線による硬化性を有し、比較的柔軟な性質をも兼ね備えている。
したがって、粘着剤層（Ａ）は、画像表示装置構成部材が高さ５０〜１００μｍの段差部を有していても、このような構成部材の段差に追随し、段差部によって圧迫されて受ける応力を緩和することができ、この部分に生じる歪みを小さくすることができるという、段差追随性を有する。
【００２２】
＜粘着剤層（Ｂ）＞
粘着剤層（Ｂ）は、本粘着シートに、カット性や保管安定性を付与する役割を担う層である。かかる役割を担うために、粘着剤層（Ｂ）は、粘着剤層（Ａ）よりも硬い性質を有することが好ましい。このような所望の性質を付与するためには、下述するように本粘着シートの物性を調整すればよい。
【００２３】
＜厚み＞
本粘着シートは、粘着シートの最大厚み部分の厚みが２００μｍ以下であって、粘着剤層（Ａ）の厚みと粘着剤層（Ｂ）の厚みとが（Ａ）／（Ｂ）＞１．０の関係を満たすことが好ましい。
本粘着シートが、この厚み関係を満たす粘着剤層（Ａ）及び粘着剤層（Ｂ）を備えることにより、粘着シートの厚みが２００μｍ以下であるという制限の下で、高さ５０〜１００μｍの段差部を有する画像表示装置構成部材と貼合しても、凹凸や屈曲した面への追随性に劣ることがなく、被着体への貼着直後又は経時的に、段差部において発泡しにくいという作用を有する。
【００２４】
かかる観点から、粘着剤層（Ａ）の厚みと粘着剤層（Ｂ）の厚みとが、１．０＜（Ａ）／（Ｂ）＜８．０の関係を満たすことがより好ましく、１．０＜（Ａ）／（Ｂ）＜４．０の関係を満たすことがさらに好ましい。
なお、粘着剤層（Ａ）／粘着剤層（Ｂ）／粘着剤層（Ａ）のような構成の場合、いずれか一方の粘着剤層（Ａ）の厚みと、粘着剤層（Ｂ）の厚みとが上記関係を満たせばよい。
【００２５】
（粘着剤組成物）
本粘着シートを形成するのに好適に用いることができる構成材料の一例（以下、「本粘着剤組成物」と称する。）について説明する。ただし、あくまでも一例であって、これに限定されるものではない。
【００２６】
粘着剤層（Ａ）は、熱又は紫外線による硬化性を備えるために、本粘着剤組成物として、所定範囲の分子量を有するベースポリマーと、光架橋開始剤と、必要に応じて架橋剤とを含む光硬化型粘着剤組成物や、ベースポリマーと熱架橋剤とを含む熱硬化型粘着剤組成物を用い形成することが好ましい。
【００２７】
（ベースポリマー）
本粘着剤組成物のベースポリマーは、粘着性、透明性及び耐候性などの観点から、（メタ）アクリル酸エステル系重合体（共重合体を含む意で、「アクリル酸エステル系（共）重合体」とも称する。）であるのが好ましい。
ベース樹脂としてのアクリル酸エステル系（共）重合体は、これを調整するために用いるアクリルモノマーやメタクリルモノマーの種類、組成比率、さらには重合条件等を適宜選択することによって、ガラス転移温度（Ｔｇ）や分子量等の物性を適宜調整して製造することが可能である。
【００２８】
アクリル酸エステル（共）重合体を構成するアクリルモノマーとしては、例えば、２−エチルヘキシルアクリレート、ｎ−オクチルアクリート、イソオクチルアクリレート、ｎ−ブチルアクリレート、エチルアクリレート等を主原料として挙げることができる。
これらの他に、凝集力付与や極性付与等の目的に応じて、さまざまな官能基を有する（メタ）アクリルモノマーを上記アクリルモノマーと共重合させてもよい。
当該官能基を有する（メタ）アクリルモノマーとしては、例えばメチルメタクリレート、メチルアクリレート、ヒドロキシエチルアクリレート、アクリル酸、グリシジルアクリレート、Ｎ−置換アクリルアミド、アクリロニトリル、メタクリロニトリル、含フッ素アルキルアクリレート、オルガノシロキシ基含有アクリレートなどを挙げることができる。
この他にも、上記アクリルモノマーやメタクリルモノマーと共重合可能な酢酸ビニルやアルキルビニルエーテル、ヒドロキシアルキルビニルエーテル等の各種ビニルモノマーも適宜重合に用いることができる。
【００２９】
本粘着剤組成物はシート状に成形した後、１次硬化させた段階で、適当な粘着力を有し、かつ、被着体表面の凹凸や異物に追随できる柔軟性を有しているのが好ましい。
ベースポリマーの分子量が大き過ぎても、小さ過ぎても本発明の効果を発揮することができない。
ベースポリマーの分子量が小さ過ぎると、貼合前の硬化（架橋）時に、粘着力を発揮しなかったり、柔らか過ぎてハンドリング性に劣っていたりする可能性があり、逆に分子量が大き過ぎると、貼合前の硬化（架橋）段階で硬くなり、被着体表面の凹凸や異物に追随できない可能性がある。  
よって、かかる観点から、ベースポリマーの質量平均分子量は１０万〜７０万、特に２０万以上、或いは６０万以下、中でも特に２５万以上或いは５０万以下であるアクリル酸エステル系（共）重合体を用いるのが好ましい。
【００３０】
その中でも、質量平均分子量（Ｍｗ）／数平均分子量（Ｍｎ）が５〜１０、中でも６以上或いは９以下のアクリル酸エステル系（共）重合体を用いるのがさらに好ましい。質量平均分子量／数平均分子量が大きいということは、分子量分布が広いことを意味しており、この値が５〜１０程度に大きければ、低分子量成分及び高分子量成分のそれぞれが流動性や粘濡れ性、凝集力といった分子量見合いの性能に寄与するため、分子量分布が狭い（均一の）ものより、加工性や粘着性能が良くなる傾向がある。
【００３１】
（架橋剤）
アクリル酸エステル系（共）重合体を架橋する際に用いる架橋剤としては、例えば（メタ）アクリロイル基を２個以上有する多官能（メタ）アクリレートが好ましい。
【００３２】
架橋剤の量は、ベースポリマー１００質量部に対して０〜３０質量部、特に２０質量部以下、中でも１０質量部以下、その中でも特に５質量部以下とするのが好ましい。
【００３３】
（架橋開始剤）
本粘着剤組成物に用いる架橋開始剤としては、分子間水素引抜型光重合性開始剤（「水素引抜型光開始剤」とも称する）を特に好ましい一例として挙げることができる。
【００３４】
光重合開始剤は、光照射によりラジカルを発生させて系中の重合反応の起点となる。（メタ）アクリル酸エステルやビニルエステル系中のラジカル発生機構は大きく２つに分類され、光重合開始剤自身の単結合を開裂分解してラジカルを発生させる分子内開裂型と、光励起した開始剤と系中の水素供与体とが励起錯体を形成し、水素供与体の水素を転移させる水素引抜型とに大別される。
【００３５】
分子内開裂型は、光照射によってラジカルを発生する際に分解して別の化合物となるため、一度励起されると反応開始剤としての機能をもたなくなるのに対し、水素引抜型は、一度励起されても、開始剤のうち反応しなかったものは基底状態に戻るため、反応開始剤として再度利用可能である。このため、分子内開裂型の光重合開始剤と比較して、水素引抜型の光重合開始剤は、紫外線によって組成物を１次硬化した後も、系中に活性種として残存し易い。よって、貼合後に紫外線を照射し、さらに架橋（２次硬化）させる際の反応開始剤として用いることができる。更に、水素引抜型の光重合開始剤は、分子内開裂型と比較して、低分子量の分解生成物が少なく、分解物由来のアウトガスや溶出物の発生が少ないという点でも優れている。
【００３６】
水素引抜型光開始剤としては、例えばベンゾフェノン、４−メチルベンゾフェノン、２，４，６−トリメチルベンゾフェノン、４−フェニルベンゾフェノン、４−ヒドロキシベンゾフェノン、４，４’−ジメチルアミノベンゾフェノン、ｏ−ベンゾイル安息香酸メチル、ジベンゾスベロン等のベンゾフェノン系化合物を挙げることができる。
その他にも、チオキサントン、２−クロロチオキサントン、２−メチルチオキサントン、２ーイソプロピルチオキサントン、２，４−ジメチルチオキサントン等のチオキサントン系化合物や、２−メチルアントラキノン、２−エチルアントラキノン、２−ｔｅｒｔ−ブチルアントラキノン、２−アミノアントラキノン等のアントラキノン系化合物や、ベンジルやカンファーキノンなどのα−ジカルボニル系化合物を挙げることができる。
これらは二種類以上の組み合わせからなる混合成分として用いることもできる。但し、水素引抜型の光開始剤として前記に挙げた物質に限定するものではない。また、分子内開裂型の光重合開始剤を種々の割合で併用してもよい。
【００３７】
光重合開始剤の添加量は、特に制限されるものではなく、一般的にはベース樹脂１００質量部に対し０．１〜１０質量部、特に０．２質量部以上或いは５質量部以下、その中でも０．５質量部以上或いは３質量部以下の割合で調整するのが好ましい。但し、他の要素とのバランスでこの範囲を超えてもよい。  
【００３８】
（熱架橋剤）
熱架橋剤としては、例えば、イソシアネート系架橋剤、エポキシ系架橋剤等を挙げることができ、これらを１種又は２種以上用いることができる。
【００３９】
上記イソシアネート系架橋剤としては、例えばトリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水素添加されたジフェニルメタンジイソシアネートなどのイソシアネートモノマーおよびこれらイソシアネートモノマーをトリメチロールプロパンなどと付加したイソシアネート化合物や、イソシアヌレート化物、ビュレット型化合物、さらには公知のポリエーテルポリオールやポリエステルポリオール、アクリルポリオール、ポリブタジエンポリオール、ポリイソプレンポリオールなど付加反応させたウレタンプレポリマー型のイソシアネートなどを挙げることができる。
前記で例示したイソシアネート化合物は、加工性や保管安定性を向上させる為にイソシアネート基を適当なブロック剤で保護していてもよい。
ブロック剤としては、例えばフェノール系、オキシム系、カプロラクタム系、メルカプタン系、イミド系、アミド系、イミダゾール系、アルコール系、活性メチレン系や各種アミン化合物が挙げられ、ブロック剤の解離温度や作業性に応じて公知のものを適宜選択することができる。
【００４０】
上記エポキシ系架橋剤としては、例えばエチレングリコールジグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ’，Ｎ’−テトラグリジル−ｍ−キシリレンジアミン、Ｎ，Ｎ，Ｎ’，Ｎ’−テトラグリジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリンなどを挙げることができる。
【００４１】
なお、これら架橋剤の含有量は、ベースポリマーの架橋性官能基導入量に対して、０．５〜２等量の範囲であることが好ましい。
【００４２】
（その他）
アクリル酸エステル系（共）重合体を架橋する際には、必要に応じて各種添加剤を適宜添加してもよい。
【００４３】
＜本粘着シートの物性＞
本粘着シートは、押し込み硬度（Ｃ２アスカー硬度）が４０以上５０未満であることが好ましく、４３以上４７未満であることがより好ましい。
押し込み硬度が、４０以上であることにより、十分な粘着力と凝集力を有することになり、また５０未満であることにより、硬すぎて段差追随性に劣るなどの懸念をなくすことができる。
本粘着シートにおいて、押し込み硬度は、粘着剤層（Ａ）の厚みを粘着剤層（Ｂ）に対して厚くすること、すなわち粘着剤層（Ａ）の比率を大きくすることで、その値を小さく調整することができる。
なお、このアスカー硬度は、本粘着シートの厚みが２ｍｍ〜３ｍｍの範囲となるように順次積層したものについて、アスカー硬度計（ＡｓｋｅｒＣ２Ｌ）で測定し得る値である。
【００４４】
本粘着シートは、引張弾性率が０．２ＭＰａ以上であることが好ましい。
本粘着シートが、このような性質を有することで、比較的硬く、変形し難い状態となり、優れたカット性や保管安定性を付与することができる。
かかる観点から、本粘着シートの引張弾性率は、０．１８ＭＰａ以上０．２６ＭＰａ以下であることが好ましく、０．２０ＭＰａ以上０．２４ＭＰａ以下であることがより好ましい。
【００４５】
本粘着シートの引張弾性率は、例えば粘着剤層（Ｂ）を構成する粘着剤組成物、特に架橋剤及び光重合開始剤の種類、量、架橋条件によって調整することが好ましい。
【００４６】
＜製造方法＞
本粘着シートは、ベースポリマーを適宜選択し、それぞれに適した架橋方法を用いて、粘着剤層（Ａ）及び粘着剤層（Ｂ）として形成し作製することができる。
【００４７】
例えば、ベースポリマーとしてアクリル酸エステル重合体を選択し、架橋剤及び反応開始剤或いは反応触媒等を添加して攪拌混合し、離型フィルム上に目的の厚さになるように製膜し、加熱乾燥或いは紫外線照射して架橋させることで、粘着剤層（Ａ）形成シート又は粘着剤層（Ｂ）形成シートを得ることができる。
【００４８】
このようにして、粘着剤層（Ａ）形成シート及び粘着剤層（Ｂ）形成シートをそれぞれ作製しておき、後工程で重ね合わせて透明両面粘粘着シートを作製することもできる。
また、どちらか一方のシートを作製しておき、このシートに他方の組成物をコートして透明両面粘粘着シートを作製することもできる。
また、離型フィルム上に、順番に粘着剤層（Ａ）形成用組成物及び粘着剤層（Ｂ）形成用組成物を多段コートして透明両面粘粘着シートを作製することもできる。
さらにまた、粘着剤層（Ａ）形成用組成物及び粘着剤層（Ｂ）形成用組成物を共押出することにより透明両面粘粘着シートを作製することもできる。
【００４９】
本粘着シートは、表裏に離型フィルムを積層した形態として提供することもできる。
この際、離型フィルムは、ポリエステル系、ポリプロピレン系、ポリエチレン系のキャストフィルムや延伸フィルムに、シリコーン樹脂を塗布して離型処理したものや、離型紙などを適宜選択して用いることができ、特に剥離力の異なる離型フィルムや厚さの異なる離型フィルムを粘着シートの表裏に用いるのが好ましい。
【００５０】
＜透明両面粘着シート付き画像表示装置用構成部材＞
本粘着シートはまた、画像表示装置用構成部材の裏面に予め積層することで、透明両面粘着シート付き画像表示装置用構成部材として提供することができる。
透明両面粘着シート付き画像表示装置用構成部材（以下、単に本粘着シート付画像表示装置用構成部材と称する。）は、上記の本粘着シートを画像表示装置用構成部材に貼合し、熱又は紫外線により硬化して得られる透明両面粘着シート付き構成部材である。
本粘着シートが、画像表示装置用構成部材への貼合後に、熱又は紫外線により硬化されることで、優れた耐発泡性を実現することができる。
【００５１】
以上から、本粘着シート付画像表示装置用構成部材において、本粘着シートと貼合される画像表示装置用構成部材としては、高さ５０μｍ〜１００μｍの段差部、及び、平坦面部を貼合面に有するものが好ましい。
【００５２】
＜画像表示装置＞
本粘着シートは、段差部を備えた画像表示装置用構成部材を有する画像表示装置に好適に使用することができる。
例えば、少なくとも対面する２つの画像表示装置用構成部材を備え、少なくとも一方の画像表示装置用構成部材は貼合面に高さ５０〜１００μｍの段差部と平坦面部とを有し、対面する２つの画像表示装置用構成部材の平坦面部同士が成す間隔が２００μｍ以下である画像表示装置において、当該２つの画像表示装置用構成部材の間に、本粘着シートを充填することによって画像表示装置を構成することができる。
【００５３】
この際、貼合面に高さ５０〜１００μｍの段差部と平坦面部とを有する画像表示装置用構成部材としては、例えば周縁部に枠状隠蔽印刷部が形成された構成を有する保護パネルなどの画像表示装置用構成部材を挙げることができる。  
またそのほかにも、タッチパネル機能が一体化したタッチオンレンズ型の表面保護パネルを使用することもできる。
他方、これと貼合する画像表示装置用構成部材としては、例えば、タッチパネル、画像表示パネルなどを挙げることができる。
【００５４】
前記画像表示パネルとしては、液晶層がガラス基板によって挟持された構成を有する液晶パネルのほか、表面反射による画質の低下を防ぐために、液晶パネルの視認側に偏光フィルムが積層された構成を有するものなどを挙げることができる。
また、前記画像表示パネル内に、タッチパネルを組み込んだオンセル型のほか、液晶の画素の中にタッチセンサ機能を組み込んだインセル型の画像表示パネルを用いることもできる。
【００５５】
以上から、画像表示装置としては、少なくとも対面する、貼合面に高さ５０〜１００μｍの段差部と平坦面部とを有する画像表示装置用構成部材と、タッチパネル又は表面保護パネルのいずれかの画像表示装置部材との間が、本粘着シートで充填されてなる構成を有するものを好ましい例として挙げることができる。
【００５６】
（貼合方法）
２つの画像表示装置用構成部材を貼合する方法としては、一方の画像表示装置構成部材に本粘着シートをロール貼合した後、他方の画像表示装置構成部材を大気圧下でロール貼合したり、大気圧乃至減圧下において、対向したステージに各画像表示構成部材を固定し、部材同士を一体化したりする方法が挙げられる。
この際、本粘着シート及び画像表示装置構成部材を加熱しながら行うと更に好適である。加熱によって粘着シートが柔軟化するため、被着体に印刷段差等の凹凸がある場合や異物をかみこんだ場合における粘着シートの被着面への追随性が増し、貼合不良や凹凸への濡れ不足による残留気泡を抑制するという効果が得られる。かかる観点から、４０℃から１００℃、さらに好ましくは６０℃から８０℃に加熱することが好ましい。
【００５７】
本粘着シートは、熱又は紫外線による硬化性を有する粘着剤層（Ａ）を有している。このため、画像表示装置に適用させた場合、すなわち、画像表示装置構成部材に貼合させた後に、熱又は紫外線により硬化して使用することが好ましい。
特に、高さ５０〜１００μｍの段差部を有する画像表示装置用構成部材の貼合に適用させる場合、１次硬化の段階では、段差部に十分追随させることができ、しかも柔軟すぎることのない程度に架橋することで、段差部に追随して気泡などを発生させることなく隅々まで十分に浸透し、かつ段差部による応力を緩和することができ、さらには、段差部に接する部分が、高温高湿環境下に晒されたり、急激な温度変化に晒されたりしても、貼合界面での発泡や剥離の問題が生じないようにすることができる。
そしてさらに、貼合後に２次硬化することで、平坦面部の凝集力、すなわち貼着力を高めて、粘着シート全体として２つの画像表示装置用構成部材をしっかりと貼り合わせることができ、優れた耐発泡性を発現することができる。
【００５８】
＜用語の説明＞
一般的に「フィルム」とは、長さ及び幅に比べて厚みが極めて小さく、最大厚みが任意に限定されている薄い平らな製品で、通常、ロールの形で供給されるものをいい（日本工業規格ＪＩＳＫ６９００）、一般的に「シート」とは、ＪＩＳにおける定義上、薄く、一般にその厚みが長さと幅のわりには小さく平らな製品をいう。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
【００５９】
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
また、本発明において、「Ｘ以上」（Ｘは任意の数字）と表現した場合、特にことわらない限り「好ましくはＸより大きい」の意を包含し、「Ｙ以下」（Ｙは任意の数字）と表現した場合、特にことわらない限り「好ましくはＹより小さい」の意を包含する。
【実施例】
【００６０】
以下、実施例及び比較例によりさらに詳しく説明するが、本発明はこれらに限定されるものではない。
【００６１】
＜構成部材の作製＞
先ず、後述する透明両面粘着シート１〜４を作製するための構成部材を次のようにして作製した。
【００６２】
（粘着剤層（Ａ）：感圧粘着剤用組成物）  
２−エチルヘキシルアクリレート（ホモポリマーＴｇ（２−エチルヘキシルアクリレートのみを重合してなるポリマーのガラス転移点）：−７０℃、）７５質量部と、酢酸ビニル（ホモポリマーＴｇ＋３２℃）２０質量部と、アクリル酸（ホモポリマーＴｇ＋１０６℃）５質量部とをランダム共重合してなるアクリル酸エステル共重合体Ａ（Ｍｗ＝４４００００、Ｍｎ＝６２０００、Ｍｗ／Ｍｎ＝８、理論Ｔｇ−５０℃）を用意した。
このアクリル酸エステル共重合体Ａ１ｋｇに、分子間水素引抜型光重合開始剤としての４−メチルベンゾフェノン２０ｇを添加混合して、粘着剤層（Ａ）を構成する感圧粘着剤用組成物（Ａ−１）を調製した。
【００６３】
（粘着剤層（Ｂ）：中間樹脂層用組成物）
前記アクリル酸エステル共重合体Ａ１ｋｇに、架橋剤としての紫外線硬化樹脂トリメチロールプロパントリアクリレートを２００ｇと、光重合開始剤としての１−ヒドロキシ−シクロヘキシルフェニルケトンを１５ｇとを混合して、粘着剤層（Ｂ）を構成する中間樹脂層用組成物（Ｂ−１）を調製した。
【００６４】
［実施例１］  
＜透明両面粘着シート１の作製＞
剥離処理したポリエチレンテレフタレートフィルム（三菱樹脂性「ＭＲＡ７５」、厚み７５μｍ）上に、中間樹脂層用組成物（Ｂ−１）及び感圧粘着剤用組成物（Ａ−１）を、感圧粘着剤層（Ａ−１）／中間樹脂層（Ｂ−１）／感圧粘着剤層（Ａ−１）となるように共押出しして、感圧粘着剤層（Ａ−１）／中間樹脂層（Ｂ−１）／感圧粘着剤層（Ａ−１）＝６０／３０／６０μｍ（樹脂層（Ａ）となるように塗工形成し、剥離処理したポリエチレンテレフタレートフィルム（三菱樹脂製「ＭＲＡ５０」、厚み５０μｍ）を被覆して、ＰＥＴフィルム／（Ａ−１）／（Ｂ−１）／（Ａ−１）／ＰＥＴフィルムからなる、多層シートを形成した（厚み関係：（Ａ）／（Ｂ）＝２．０）
次に、一方のポリエチレンテレフタレートフィルム側から、高圧水銀ランプにて積算光量１０００ｍＪ／ｃｍ２の紫外線を照射し、（Ａ−１）及び（Ｂ−１）を紫外線架橋させて、２次硬化前透明両面粘着シート１（総厚み１５０μｍ）を作製した。
【００６５】
［比較例１］
＜透明両面粘着シート２の作製＞
剥離処理したポリエチレンテレフタレートフィルム（三菱樹脂性「ＭＲＡ７５」、厚み７５μｍ）上に、中間樹脂層用組成物（Ｂ−１）及び感圧粘着剤用組成物（Ａ−１）を、感圧粘着剤層（Ａ−１）／中間樹脂層（Ｂ−１）／感圧粘着剤層（Ａ−１）となるように共押出しして、感圧粘着剤層（Ａ−１）／中間樹脂層（Ｂ−１）／感圧粘着剤層（Ａ−１）＝５０／５０／５０μｍとなるように塗工形成し、剥離処理したポリエチレンテレフタレートフィルム（三菱樹脂製「ＭＲＡ５０」、厚み５０μｍ）を被覆して、ＰＥＴフィルム／（Ａ−１）／（Ｂ−１）／（Ａ−１）／ＰＥＴフィルムからなる多層シートを形成し
た（厚み関係：（Ａ）／（Ｂ）＝１．０）。
次に、一方のポリエチレンテレフタレートフィルム側から、高圧水銀ランプにて積算光量１０００ｍＪ／ｃｍ２の紫外線を照射し、（Ａ−１）及び（Ｂ−１）を紫外線架橋させて、２次硬化前透明両面粘着シート２（総厚み１５０μｍ）を作製した。
【００６６】
［比較例２］
＜透明両面粘着シート３の作製＞
剥離処理したポリエチレンテレフタレートフィルム（三菱樹脂性「ＭＲＡ７５」、厚み７５μｍ）上に、中間樹脂層用組成物（Ｂ−１）及び感圧粘着剤用組成物（Ａ−１）を、感圧粘着剤層（Ａ−１）／中間樹脂層（Ｂ−１）／感圧粘着剤層（Ａ−１）となるように共押出しして、感圧粘着剤層（Ａ−１）／中間樹脂層（Ｂ−１）／感圧粘着剤層（Ａ−１）＝３５／７０／３５μｍとなるように塗工形成し、剥離処理したポリエチレンテレフタレートフィルム（三菱樹脂製「ＭＲＡ５０」、厚み５０μｍ）を被覆して、ＰＥＴフィルム／（Ａ−１）／（Ｂ−１）／（Ａ−１）／ＰＥＴフィルムからなる多層シートを形成し
た（厚み関係：（Ａ）／（Ｂ）＝０．５）。
次に、一方のポリエチレンテレフタレートフィルム側から、高圧水銀ランプにて積算光量１０００ｍＪ／ｃｍ２の紫外線を照射し、（Ａ−１）及び（Ｂ−１）を紫外線架橋させて、２次硬化前透明両面粘着シート３（総厚み１４０μｍ）を作製した。
【００６７】
［比較例３］
（粘着剤層（Ａ）：感圧接着剤層）
アクリル酸ブチル（Ｔｇ−５６℃）７３質量部と、メタクリル酸メチル（Ｔｇ１０５℃）２５質量部と、アクリル酸（Ｔｇ１０６℃）２質量部とを共重合してなるアクリル酸エステル共重合体Ｂ１ｋｇ（Ｍｗ＝１１０万）に、架橋剤としてポリイソシアネート化合物（旭化成デュラネート２４Ａ−１００）を０．１５ｇ加えて感圧接着剤用組成物（Ａ−２）を調製し、これを、剥離処理したポリエチレンテレフタレートフィルム（三菱樹脂株式会社製、商品名「ＭＲＦ７５」厚み７５μｍ）上に、厚みが３５μｍとなるようにシート状に塗工して成形し、表面に剥離処理を施したポリエチレンテレフタレートフィルム（東洋紡績株式会社製「Ｅ７００６」厚み３８μｍ）を被覆し感圧接着剤層（Ａ−２）を作製した。厚さ３５μｍの感圧接着剤層（Ａ−２）を作製した。なお、かかる感圧接着剤層（Ａ−２）は、熱又は紫外線による硬化性を保持していない。
【００６８】
（粘着剤層（Ｂ）：中間樹脂層形成用積層シート）
片側面を剥離可能に処理したポリエチレンテレフタレートフィルム（パナック社製ＰＥＴフィルム「ＮＰ７５Ｚ０１」、厚み７５μｍ）の当該片側面に、前記中間樹脂層用組成物（Ｂ−１）を加熱溶融して厚み８０μｍとなるようにアプリケータにて塗工した後、片側面を剥離可能に処理したポリエチレンテレフタレートフィルム（東洋紡績製ＰＥＴフィルム「Ｅ７００６」、厚み３８μｍ）の当該片側面を当接させるように被覆し、ＰＥＴフィルム／中間樹脂層（Ｂ−１、厚さ８０μｍ）／ＰＥＴフィルムからなる、粘着剤層（Ｂ）を構成する中間樹脂層形成用積層シートを作製した。
【００６９】
＜透明両面粘着シート４の作製＞
前記中間樹脂層（Ｂ−１）の表裏両側の剥離フィルム剥がして露出した面に、感圧接着剤層（Ａ−２）の工程用剥離フィルムを剥がして露出した粘着面をラミネータで積層し、感圧粘着剤層（Ａ−２）／中間樹脂層（Ｂ−１）／感圧粘着剤層（Ａ−２）＝３５／８０／３５μｍの透明両面粘着シート４を作製した（厚み関係：（Ａ）／（Ｂ）＝０．４）。
【００７０】
＜評価方法＞
上記の如く得られた透明両面粘着シート１〜４について、次のような評価を行った。
【００７１】
（裁断加工性・保管安定性評価）
上記透明両面粘着シート１〜４を、剥離フィルムを積層したままトムソン打抜機を用いて５５ｍｍ×８５ｍｍのトムソン刃で１００枚カットした。裁断直後と、裁断品１００枚を積層して２５℃、５０％湿度環境下にて１週間保管した後の端部の形状を観察した。
貼合直後もしくは保管後に、糊のはみ出しや端部の潰れが１０枚以上みられたものを「×」と評価し、糊のはみ出しや端部の潰れが１０枚以上無かったものを「○」と判定した。
【００７２】
（印刷段差追随性試験）
６０ｍｍ×９０ｍｍ×厚さ０．５ｍｍのソーダライムガラスの周縁部に、幅１０ｍｍ、厚み８０μｍの白色の印刷（全光線透過率０％）を施し、周縁部に８０μｍの印刷段差をもつ評価用ガラス基板を作製した。
この評価用ガラス基板に貼合する試験用被着体として、偏光板（日東電工製ＮＷＦ−ＫＤＳＥＧＨＣ−ＳＴ２２）を予めガラス板上（６０×９０ｍｍ×ｔ０．５ｍｍ）の片面に全面貼合したものを作製した。
前記加工性評価にて裁断した透明両面粘着シート１〜４の一方の剥離フィルムを剥がし、露出した粘着面を上記ガラス基板の印刷段差部を覆うようにハンドローラにて貼着した。次いで、残る剥離フィルムを剥がし、露出した粘着面に未処理のソーダライムガラスを減圧下（絶対圧５ｋＰa）にてプレス貼合した後、オートクレーブ処理（６０℃０．３ＭＰａ２０分）を施して仕上貼着し、印刷段差追随性評価用積層体を作製した。
前記印刷段差追随性評価用積層体を、常態（温度２３℃湿度５０％）で一日静置した後、外観を目視観察し、印刷段差付近に粘着シートの浮きもしくは剥離が発生したものを「×」と評価し、浮きもしくは剥離が無かったものを「○」と評価した。
【００７３】
（耐発泡性試験）
上記印刷段差追随性試験と同様に作製した印刷段差追随性評価用積層体を、印刷を施したガラス基板を介して、３６５ｎｍの紫外線が積算光量にて２０００ｍＪ／ｃｍ２に到達するように、透明両面粘着シート１〜３に紫外線照射し、印刷部に囲まれた内側の開口部の粘着シートを紫外線架橋し（２次硬化）、耐発泡性試験のサンプルを作製した。
一方、熱又は紫外線による硬化性を保持していない透明両面粘着シート４に対しては、前述の印刷段差追随性試験にて作製した積層体をそのまま耐発泡性試験のサンプルとして使用した。  
各サンプルを、常態（温度２３℃湿度５０％）で一日静置した後、温度８５℃の恒温機にて６時間養生し、養生後の外観を目視観察した。
養生後に新たな浮きや発泡が生じたものを「×」と評価し、新たな浮きや発泡が生じなかったものを「○」と評価した。
【００７４】
（押し込み硬度）
粘着シートの押込硬度は、透明両面粘着シート１〜３について、それぞれを複数枚重ねて厚みを２ｍｍ±０．３ｍｍとし、アスカー硬度計を用いて２．５ｍｍ深さの測定端子を、押込加重１０００ｇ押込速度３ｍｍ／分にて垂直に押し込むようにして測定した。
【００７５】
（引張弾性率）
透明両面粘着シートの引張弾性率は、透明両面粘着シート１〜４について、それぞれを幅２０ｍｍ×長さ８０ｍｍで切り出し、引張試験機を用いて切り出した粘着シートの長さ方向を試験速度３００ｍｍ／ｍｉｎで引張り、測定した。
【００７６】
それぞれの評価結果を表１に示した。
【表１】
0006030316.tif 000002
【００７７】
＜考察＞
上記透明両面粘着シート１は、粘着剤層（Ａ）の厚みと粘着剤層（Ｂ）の厚みとの関係が、（Ａ）／（Ｂ）＝２．０であり、厚み８０μｍの印刷を追随すると共に優れた耐発泡性を有するものであった。また、加工・保管安定性についても優れるものであった。
【００７８】
上記透明両面粘着シート２、３は、表裏の粘着剤層（Ａ）が薄く、粘着剤層（Ａ）の厚みと粘着剤層（Ｂ）の厚みとの関係は、それぞれ（Ａ）／（Ｂ）＝１．０、（Ａ）／（Ｂ）＝０．５であり、厚み８０μｍの印刷を追随することはできなかった。なお、加工保安安定性、耐発泡性は優れるものであった。
【００７９】
上記透明両面粘着シート４は、表裏の粘着剤層（Ａ）は薄く、粘着剤層（Ａ）の厚みと粘着剤層（Ｂ）の厚みとの関係は、（Ａ）／（Ｂ）＝０．４４であり、さらに、粘着剤層（Ａ）は熱又は紫外線による硬化性を保持しておらず、硬い性質を有するため、厚み８０μｍの印刷を追随することはできず、また耐発泡性にも劣るものであった。
【符号の説明】
【００８０】
１  画像表示装置用透明両面粘着シート
２  粘着剤層（Ａ）
３  粘着剤層（Ｂ）
４  画像表示装置
５  画像表示装置用構成部材
（１）印刷段差部
（２）印刷段差部
（３）平坦面部
６  画像表示装置用構成部材
【図１】
0006030316.tif 000003
【図２】
0006030316.tif 000004